ДИСПЕРСИЯ ТВЕРДОФАЗНЫХ ЧАСТИЦ В ПРОПИТЫВАЮЩЕМ МАТЕРИАЛЕ

1. Композитный материал, содержащий:
перегретый продукт
первого предварительно пропитанного составляющего твердой фазы;
по меньшей мере второго предварительно пропитанного составляющего твердой фазы; при этом второе предварительно пропитанное составляющее твердой фазы представляет собой пористый карбид, который содержит по меньшей мере примерно 0,1% до примерно 50% по массе связующего вещества и пористость которого составляет по меньшей мере примерно 1%; и
инфильтрат.
2. Композитный материал по п. 1, дополнительно содержащий третье предварительно пропитанное составляющее твердой фазы.
3. Композитный материал по п. 1, в котором первое предварительно пропитанное составляющее твердой фазы имеет средний размер частиц от примерно 50 мкм до примерно 1200 мкм.
4. Композитный материал по п. 1, в котором первое предварительно пропитанное составляющее твердой фазы имеет средний размер частиц от примерно 300 мкм до примерно 900 мкм.
5. Композитный материал по п. 1, в котором второе предварительно пропитанное составляющее твердой фазы имеет средний размер частиц от примерно 1 мкм до примерно 300 мкм.
6. Композитный материал по п. 1, в котором второе предварительно пропитанное составляющее твердой фазы имеет размер частиц от примерно 5 мкм до примерно 100 мкм.
7. Композитный материал по п. 1, в котором второе предварительно пропитанное составляющее твердой фазы имеет размер частиц от примерно 15 мкм до примерно 60 мкм.
8. Композитный материал по п. 1, в котором отношение размера второго предварительно пропитанного твердофазного компонента до инфильтрации и после инфильтрации составляет 2:1.
9. Композитный материал по п. 1, в котором отношение размера второго предварительно пропитанного твердофазного компонента до инфильтрации и после инфильтрации составляет по меньшей мере 5:1.
10. Композитный материал по п. 1, в котором отношение размера второго предварительно пропитанного твердофазного компонента до инфильтрации и после инфильтрации составляет по меньшей мере 10:1.
11. Композитный материал по п. 1, в котором второе предварительно пропитанное составляющее твердой фазы содержит по меньшей мере одно из следующего: карбид бора, карбид кремния, карбид титана, карбид тантала, карбид хрома, карбид ванадия, карбид циркония, карбид гафния, карбид молибдена, карбид ниобия, карбид вольфрама, твердый сплав карбида вольфрама, частично спеченный твердый сплав карбида вольфрама, карбид литой сферический и измельченный литой карбид.
12. Композитный материал по п. 11, в котором второе предварительно пропитанное составляющее твердой фазы представляет собой частично спеченный твердый сплав карбида вольфрама.
13. Композитный материал по п. 1, в котором связующее составляет примерно 0,5 процентов по массе от второго предварительно пропитанного твердофазного компонента.
14. Композитный материал по п. 1, в котором связующее составляет от примерно 15 до примерно 25 процентов по массе от второго предварительно пропитанного твердофазного компонента.
15. Композитный материал по п. 1, в котором связующее составляет примерно 17 процентов по массе от второго предварительно пропитанного твердофазного компонента.
16. Композитный материал по п. 1, в котором связующее содержит по меньшей мере один из Al, Ni, Со, Cr, Cu и Fe.
17. Композитный материал по п. 16, в котором связующее вещество представляет собой Ni.
18. Композитный материал по п. 1, в котором второе предварительно пропитанное составляющее твердой фазы представляет собой 83WC-17Ni.
19. Композитный материал по п. 1, в котором пропитывающий материал содержит по меньшей мере один из Al, Со, Cr, Ni, Fe, Μn, Ζn и Cu.
20. Композитный материал по п. 1, в котором первое предварительно пропитанное составляющее твердой фазы дополнительно содержит связующее вещество, выбранное из группы Al, Со, Cr, Ni, Cu и Fe.
21. Композитный материал по п. 20, в котором связующее вещество представляет собой Со.
22. Композитный материал по п. 1, в котором второе предварительно пропитанное составляющее твердой фазы имеет пористость от примерно 1% до примерно 50%.
23. Композитный материал по п. 1, в котором второе предварительно пропитанное составляющее твердой фазы имеет пористость от примерно 1% до примерно 10%.
24. Композитный материал по п. 1, в котором второе предварительно пропитанное составляющее твердой фазы имеет пористость от примерно 1% до примерно 5%.
25. Способ изготовления композитного материала с помощью перегрева, включающий:
(a) смешивание
1) первого предварительно пропитанного составляющего твердой фазы;
2) второго предварительно пропитанного составляющего твердой фазы; и
3) метилцеллюлозы с получением смеси;
(b) загрузку указанной смеси в форму для образца;
(c) добавление порошка карбида металла в указанную форму;
(d) добавление сплава - пропитывающего материала в указанную форму;
(e) перегрев указанного пропитывающего материала; и дезинтеграцию второго предварительно пропитанного составляющего твердой фазы в пропитывающем материале с получением дисперсии первого предварительно пропитанного составляющего твердой фазы и дезинтегрированного второго предварительно пропитанного составляющего твердой фазы в пределах пропитывающего материала; и
(f) охлаждение дисперсии с получением композитного материала.
26. Способ по п. 25, в котором второе предварительно пропитанное составляющее твердой фазы представляет собой пористый твердый сплав карбида, который содержит по меньшей мере 0,5% по массе связующего вещества и пористость которого составляет по меньшей мере примерно 1%.
27. Способ по п. 25, в котором указанный композитный материал представляет собой матричный бурильный корпус.
28. Бурильное долото для бурения скважины в земных формациях, содержащее:
корпус долота, содержащий композитный материал, включающий:
перегретый продукт
первого предварительно пропитанного составляющего твердой фазы;
второго предварительно пропитанного составляющего твердой фазы; при этом второе предварительно пропитанное составляющее твердой фазы представляет собой карбид,
который содержит по меньшей мере 0,5% по массе связующего вещества и пористость которого составляет по меньшей мере примерно 1%; и
пропитывающий материал.